【手続補正書】
【提出日】平成29年9月26日(2017.9.26)
【手続補正１】
【補正対象書類名】特許請求の範囲
【補正対象項目名】全文
【補正方法】変更
【補正の内容】
【特許請求の範囲】
【請求項１】
（ａ）一つ以上のエステル基を有する少なくとも一種の極性モノマーをエチレンと重合して誘導したエチレンポリマーから誘導したポリマーと、
（ｂ）ある水酸基価及びある酸価を有するロジンエステルとを含む組成物であって、前記ロジンエステルは６以下の水酸基価をもち、前記水酸基価と前記酸価との合計は１８以下である、前記組成物。
【請求項２】
前記ロジンエステルが１５以下の酸価を有する、請求項１に記載の組成物。
【請求項３】
前記ロジンエステルが８以下のＰＡＮ数を有する、請求項１または２に記載の組成物。
【請求項４】
前記組成物が１７７℃で９６時間の定温放置の際に１０％未満の粘度変化を示す、請求項１〜３のいずれか一項に記載の組成物。
【請求項５】
前記組成物が、１７７℃で９６時間の定温放置後に１０以下のガードナーカラーを有する、請求項１〜４のいずれか一項に記載の組成物。
【請求項６】
（ａ）一つ以上のエステル基を有する少なくとも一種の極性モノマーをエチレンと重合して誘導したエチレンポリマー、及び
（ｂ）ある水酸基価とある酸価を有するロジンエステルを含む組成物であって、前記水酸基価と前記酸価の合計が１０以下である、前記組成物。
【請求項７】
（ａ）一つ以上のエステル基を有する少なくとも一種の極性モノマーをエチレンと重合して誘導したエチレンポリマー、及び
（ｂ）ロジンエステルを含む組成物であって、前記ロジンエステルが６以下の水酸基価と１５以下の酸価を有する、前記組成物。
【請求項８】
（ａ）一つ以上のエステル基を有する少なくとも一種の極性モノマーをエチレンと重合して誘導したエチレンポリマー、及び
（ｂ）トールオイルロジンから誘導したロジンエステルを含む組成物であって、前記ロジンエステルが、６以下の水酸基価と１０以下の酸価と８以下のＰＡＮ数を有する、前記組成物。
【請求項９】
（ａ）ホットメルト接着剤の全重量を基準として、エチレン酢酸ビニル共重合体コポリマーまたはエチレンアクリル酸ｎ−ブチルコポリマーを２０重量％〜６０重量％、及び
（ｂ）ホットメルト接着剤の全重量を基準として、トールオイルロジンから誘導したロジンエステル２０重量％〜５０重量％を含むホットメルト接着剤であって、
前記ロジンエステルは、６以下の水酸基価と１０以下の酸価と８以下のＰＡＮ数とを有する、前記ホットメルト接着剤。
【請求項１０】
一つ以上のエステル基を有する少なくとも一種の極性モノマーをエチレンと重合して誘導したエチレンポリマーと、６以下の水酸基価及び１５以下の酸価を有するロジンエステルとを混合することを含む、ホットメルト接着剤の製造方法。
【手続補正２】
【補正対象書類名】明細書
【補正対象項目名】０１３３
【補正方法】変更
【補正の内容】
【０１３３】
他に記載しない限り、本明細書中で使用されるすべての技術的及び科学的用語は、開示された発明が属する当業者によって通常理解されるものと同一の意味を有する。本明細書中に引用した刊行物及び引用された資料は、明確に参照として含まれる。
［発明の態様］
［１］（ａ）一つ以上のエステル基を有する少なくとも一種の極性モノマーをエチレンと重合して誘導したエチレンポリマーから誘導したポリマーと、
（ｂ）ある水酸基価及びある酸価を有するロジンエステルとを含む組成物であって、前記ロジンエステルは６以下の水酸基価をもち、前記水酸基価と前記酸価との合計は１８以下である、前記組成物。
［２］前記ロジンエステルが５以下の水酸基価を有する、［１］に記載の組成物。
［３］前記ロジンエステルが１５以下の酸価を有する、［１］または［２］に記載の組成物。
［４］前記ロジンエステルが１０以下の酸価を有する、［１］〜［３］のいずれか１に記載の組成物。
［５］前記ロジンエステルが５以下の酸価を有する、［１］〜［４］のいずれか１に記載の組成物。
［６］前記水酸基価と酸価との合計が１５以下である、［１］〜［５］のいずれか１に記載の組成物。
［７］前記水酸基価と酸価との合計が１０以下である、［１］〜［６］のいずれか１に記載の組成物。
［８］前記ロジンエステルが８以下のＰＡＮ数を有する、［１］〜［７］のいずれか１に記載の組成物。
［９］前記ロジンエステルが５以下のＰＡＮ数を有する、［１］〜［８］のいずれか１に記載の組成物。
［１０］前記ロジンエステルが３以下のＰＡＮ数を有する、［１］〜［９］のいずれか１に記載の組成物。
［１１］前記ロジンエステルが、トールオイルロジン、ガムロジン、ウッドロジン、またはその組み合わせから誘導される、［１］〜［１０］のいずれか１に記載の組成物。
［１２］前記ロジンエステルがトールオイルロジンから誘導される、［１］〜［１１］のいずれか１に記載の組成物。
［１３］前記ロジンエステルが４以下のガードナーカラーを有する、［１］〜［１２］のいずれか１に記載の組成物。
［１４］前記ロジンエステルが２以下のガードナーカラーを有する、［１］〜［１３］のいずれか１に記載の組成物。
［１５］前記ロジンエステルが、エチレングリコール、プロピレングリコール、ジエチレングリコール、トリエチレングリコール、テトラエチレングリコール、トリメチレングリコール、グリセロール、トリメチロールプロパン、トリメチロールエタン、ペンタエリトリトール、ジペンタエリトリトール、マンニトールまたはその組み合わせを含む多価アルコールから誘導される、［１］〜［１４］のいずれか１に記載の組成物。
［１６］前記極性モノマーが、アルカン酸ビニルモノマー、アクリル酸エステルモノマー、メタクリル酸エステルモノマー、またはその混合物を含む、［１］〜［１５］のいずれか１に記載の組成物。
［１７］前記アルカン酸ビニルモノマーが、酢酸ビニル、プロピオン酸ビニル、ラウリン酸ビニル、及びその組み合わせからなる群から選択されるモノマーを含む、［１６］に記載の組成物。
［１８］前記アクリル酸エステルモノマーが、アクリル酸エステルと、メタノール、エタノール、プロパノール、ブタノールまたは他のアルコールとの反応から誘導され、前記メタクリル酸エステルモノマーが、メタクリル酸エステルと、メタノール、エタノール、プロパノール、ブタノールまたは他のアルコールとの反応から誘導される、［１６］に記載の組成物。
［１９］前記アクリル酸エステルモノマーが、アクリル酸ｎ−ブチル、アクリル酸メチル、アクリル酸エチル、アクリル酸２−エチルヘキシルまたはその混合物を含み、前記メタクリル酸エステルモノマーが、メタクリル酸メチル、メタクリル酸エチル、またはその混合物を含む、［１６］に記載の組成物。
［２０］前記アクリル酸エステルモノマーがアクリル酸ｎ−ブチルである、［１６］に記載の組成物。
［２１］前記ポリマーが、ポリマーを形成するために重合された全てのモノマーの全重量を基準として、酢酸ビニル５重量％〜７５重量％から誘導されるコポリマーである、［１］〜［２０］のいずれか１に記載の組成物。
［２２］前記ポリマーが、ポリマーを形成するために重合された全てのモノマーの全重量を基準として、酢酸ビニル１０重量％〜４０重量％から誘導されるコポリマーである、［１］〜［２１］のいずれか１に記載の組成物。
［２３］前記ポリマーが、ポリマーを形成するために重合された全てのモノマーの全重量を基準として、酢酸ビニル１７重量％〜３４重量％から誘導されるコポリマーである、［１］〜［２２］のいずれか１に記載の組成物。
［２４］前記ポリマーがエチレン酢酸ビニル共重合体である、［１］〜［２３］のいずれか１に記載の組成物。
［２５］前記ポリマーが、ポリマーを形成するために重合された全てのモノマーの全重量を基準として、アクリル酸ｎ−ブチル５重量％〜７５重量％から誘導されるコポリマーである、［１］〜［２４］のいずれか１に記載の組成物。
［２６］前記ポリマーが、ポリマーを形成するために重合された全てのモノマーの全重量を基準として、アクリル酸ｎ−ブチル１０重量％〜５０重量％から誘導されるコポリマーである、［１］〜［２５］のいずれか１に記載の組成物。
［２７］前記ポリマーが、ポリマーを形成するために重合された全てのモノマーの全重量を基準として、アクリル酸ｎ−ブチル３０重量％〜４５重量％から誘導されるコポリマーである、［１］〜［２６］のいずれか１に記載の組成物。
［２８］前記ポリマーがエチレンアクリル酸ｎ−ブチルである、［１］〜［２７］のいずれか１に記載の組成物。
［２９］前記組成物がホットメルト接着剤である、［１］〜［２８］のいずれか１に記載の組成物。
［３０］さらに蝋を含む、［１］〜［２９］のいずれか１に記載の組成物。
［３１］さらに酸化防止剤を含む、［１］〜［３０］のいずれか１に記載の組成物。
［３２］前記組成物が１７７℃で９６時間の定温放置の際に１０％未満の粘度変化を示す、［１］〜［３１］のいずれか１に記載の組成物。
［３３］前記組成物が、１７７℃で９６時間の定温放置の際に５％未満の粘度変化を示す、［１］〜［３２］のいずれか１に記載の組成物。
［３４］前記組成物が、１７７℃で９６時間の定温放置後に１０以下のガードナーカラーを有する、［１］〜［３３］のいずれか１に記載の組成物。
［３５］前記組成物が１７７℃で９６時間の定温放置後に８以下のガードナーカラーを有する、［１］〜［３４］のいずれか１に記載の組成物。
［３６］前記組成物が１７７℃で９６時間の定温放置後に５以下のガードナーカラーを有する、［１］〜［３５］のいずれか１に記載の組成物。
［３７］前記組成物が１７７℃で９日間の定温放置の際に３０％未満のチャー形成を示す、［１］〜［３６］のいずれか１に記載の組成物。
［３８］前記組成物が１７７℃で９日間の定温放置の際に２０％未満のチャー形成を示す、［１］〜［３７］のいずれか１に記載の組成物。
［３９］（ａ）一つ以上のエステル基を有する少なくとも一種の極性モノマーをエチレンと重合して誘導したエチレンポリマー、及び
（ｂ）ある水酸基価とある酸価を有するロジンエステルを含む組成物であって、前記水酸基価と酸価の合計が１０以下である、前記組成物。
［４０］前記ロジンエステルが６以下の水酸基価を有する、［３９］に記載の組成物。
［４１］前記ロジンエステルが５以下の酸価を有する、［３９］または［４０］に記載の組成物。
［４２］前記水酸基価と酸価の合計が７以下である、［３９］〜［４１］のいずれか１に記載の組成物。
［４３］前記水酸基価と酸価の合計が５以下である、［３９］〜［４２］のいずれか１に記載の組成物。
［４４］前記ロジンエステルが８以下のＰＡＮ数を有する、［３９］〜［４３］のいずれか１に記載の組成物。
［４５］前記ロジンエステルが５以下のＰＡＮ数を有する、［３９］〜［４４］のいずれか１に記載の組成物。
［４６］前記ロジンエステルが３以下のＰＡＮ数を有する、［３９］〜［４５］のいずれか１に記載の組成物。
［４７］前記ロジンエステルが、トールオイルロジン、ガムロジン、ウッドロジン、またはその組み合わせから誘導される、［３９］〜［４６］のいずれか１に記載の組成物。
［４８］前記ロジンエステルがトールオイルロジンから誘導される、［３９］〜［４７］のいずれか１に記載の組成物。
［４９］前記ロジンエステルが４以下のガードナーカラーを有する［３９］〜［４８］のいずれか１に記載の組成物。
［５０］前記ロジンエステルが２以下のガードナーカラーを有する［３９］〜［４９］のいずれか１に記載の組成物。
［５１］前記ロジンエステルが、エチレングリコール、プロピレングリコール、ジエチレングリコール、トリエチレングリコール、テトラエチレングリコール、トリメチレングリコール、グリセロール、トリメチロールプロパン、トリメチロールエタン、ペンタエリトリトール、ジペンタエリトリトール、マンニトール、またはその組み合わせを含む多価アルコールから誘導される、［３９］〜［５０］のいずれか１に記載の組成物。
［５２］前記極性モノマーが、アルカン酸ビニルモノマー、アクリル酸エステルモノマー、メタクリル酸エステルモノマー、またはその組み合わせを含む、［３９］〜［５１］のいずれか１に記載の組成物。
［５３］前記アルカン酸ビニルモノマーが、酢酸ビニル、プロピオン酸ビニル、ラウリン酸ビニル及びその組み合わせからなる群から選択されるモノマーを含む、［５２］に記載の組成物。
［５４］前記アクリル酸エステルモノマーが、アクリル酸エステルと、メタノール、エタノール、プロパノール、ブタノールまたは他のアルコールとの反応から誘導され、前記メタクリル酸エステルモノマーがメタクリル酸エステルと、メタノール、エタノール、プロパノール、ブタノールまたは他のアルコールとの反応から誘導される、［５２］に記載の組成物。
［５５］前記アクリル酸エステルモノマーが、アクリル酸ｎ−ブチル、アクリル酸メチル、アクリル酸エチル、アクリル酸２−エチルヘキシルまたはその混合物を含み、前記メタクリル酸エステルモノマーが、メタクリル酸メチル、メタクリル酸エチル、またはその混合物を含む、［５２］に記載の組成物。
［５６］前記アクリル酸エステルモノマーが、アクリル酸ｎ−ブチルである、［５２］に記載の組成物。
［５７］前記ポリマーが、ポリマーを形成するために重合されたモノマーの全重量を基準として、酢酸ビニル５重量％〜７５重量％から誘導されたコポリマーである、［３９］〜［５６］のいずれか１に記載の組成物。
［５８］前記ポリマーが、ポリマーを形成するために重合されたモノマーの全重量を基準として、酢酸ビニル１０重量％〜４０重量％から誘導されたコポリマーである、［３９］〜［５７］のいずれか１に記載の組成物。
［５９］前記ポリマーが、ポリマーを形成するために重合されたモノマーの全重量を基準として、酢酸ビニル１７重量％〜３４重量％から誘導されたコポリマーである、［３９］〜［５８］のいずれか１に記載の組成物。
［６０］前記ポリマーが、ポリマーを形成するために重合されたモノマーの全重量を基準として、アクリル酸ｎ−ブチル５重量％〜７５重量％から誘導されたコポリマーである、［３９］〜［５９］のいずれか１に記載の組成物。
［６１］前記ポリマーが、ポリマーを形成するために重合されたモノマーの全重量を基準として、アクリル酸ｎ−ブチル１０重量％〜５０重量％から誘導されたコポリマーである、［３９］〜［６０］のいずれか１に記載の組成物。
［６２］前記ポリマーが、ポリマーを形成するために重合されたモノマーの全重量を基準として、アクリル酸ｎ−ブチル３０重量％〜４５重量％から誘導されたコポリマーである、［３９］〜［６１］のいずれか１に記載の組成物。
［６３］前記ポリマーがエチレン酢酸ビニル共重合体である、［３９］〜［６２］のいずれか１に記載の組成物。
［６４］前記ポリマーがエチレンアクリル酸ｎ−ブチルである、［３９］〜［６３］のいずれか１に記載の組成物。
［６５］前記組成物がホットメルト接着剤である、［３９］〜［６４］のいずれか１に記載の組成物。
［６６］さらに蝋を含む、［３９］〜［６５］のいずれか１に記載の組成物。
［６７］さらに酸化防止剤を含む、［３９］〜［６６］のいずれか１に記載の組成物。
［６８］前記組成物が、１７７℃で９６時間の定温放置の際に１０％未満の粘度変化を示す、［３９］〜［６７］のいずれか１に記載の組成物。
［６９］前記組成物が、１７７℃で９６時間の定温放置の際に５％未満の粘度変化を示す、［３９］〜［６８］のいずれか１に記載の組成物。
［７０］前記組成物が、１７７℃で９６時間の定温放置後に１０以下のガードナーカラーを有する、［３９］〜［６９］のいずれか１に記載の組成物。
［７１］前記組成物が、１７７℃で９６時間の定温放置後に８以下のガードナーカラーを有する、［３９］〜［７０］のいずれか１に記載の組成物。
［７２］前記組成物が、１７７℃で９６時間の定温放置後に５以下のガードナーカラーを有する、［３９］〜［７１］のいずれか１に記載の組成物。
［７３］前記組成物が１７７℃で９日間の定温放置の際に３０％未満のチャー形成を示す、［３９］〜［７２］のいずれか１に記載の組成物。
［７４］前記組成物が１７７℃で９日間の定温放置の際に２０％未満のチャー形成を示す、［３９］〜［７３］のいずれか１に記載の組成物。
［７５］（ａ）一つ以上のエステル基を有する少なくとも一種の極性モノマーをエチレンと重合して誘導したエチレンポリマー、及び
（ｂ）ロジンエステルを含む組成物であって、前記ロジンエステルが６以下の水酸基価と１５以下の酸価を有する、前記組成物。
［７６］前記ロジンエステルが５以下の水酸基価を有する、［７５］に記載の組成物。
［７７］前記ロジンエステルが１０以下の酸価を有する、［７５］または［７６］に記載の組成物。
［７８］前記ロジンエステルが５以下の酸価を有する、［７５］〜［７７］のいずれか１に記載の組成物。
［７９］前記水酸基価と酸価の合計が１８以下である、［７５］〜［７８］のいずれか１に記載の組成物。
［８０］前記水酸基価と酸価の合計が１０以下である、［７５］〜［７９］のいずれか１に記載の組成物。
［８１］前記ロジンエステルが８以下のＰＡＮ数を有する、［７５］〜［８０］のいずれか１に記載の組成物。
［８２］前記ロジンエステルが５以下のＰＡＮ数を有する、［７５］〜［８１］のいずれか１に記載の組成物。
［８３］前記ロジンエステルが３以下のＰＡＮ数を有する、［７５］〜［８２］のいずれか１に記載の組成物。
［８４］前記ロジンエステルが、トールオイルロジン、ガムロジン、ウッドロジン、またはその組み合わせから誘導される、［７５］〜［８３］のいずれか１に記載の組成物。
［８５］前記ロジンエステルが、トールオイルロジンから誘導される、［７５］〜［８４］のいずれか１に記載の組成物。
［８６］前記ロジンエステルが、４以下のガードナーカラーを有する、［７５］〜［８５］のいずれか１に記載の組成物。
［８７］前記ロジンエステルが、２以下のガードナーカラーを有する、［７５］〜［８６］のいずれか１に記載の組成物。
［８８］前記ロジンエステルが、エチレングリコール、プロピレングリコール、ジエチレングリコール、トリエチレングリコール、テトラエチレングリコール、トリメチレングリコール、グリセロール、トリメチロールプロパン、トリメチロールエタン、ペンタエリトリトール、ジペンタエリトリトール、マンニトール、及びその組み合わせからなる群から選択される多価アルコールから誘導される、［７５］〜［８７］のいずれか１に記載の組成物。
［８９］前記極性モノマーが、アルカン酸ビニルモノマー、アクリル酸エステルモノマー、メタクリル酸エステルモノマー、またはその組み合わせを含む、［７５］〜［８８］のいずれか１に記載の組成物。
［９０］前記アルカン酸ビニルモノマーが、酢酸ビニル、プロピオン酸ビニル、ラウリン酸ビニルまたはその組み合わせを含む、［８９］に記載の組成物。
［９１］前記アクリル酸エステルモノマーが、アクリル酸エステルと、メタノール、エタノール、プロパノール、ブタノールまたは他のアルコールとの反応から誘導され、前記メタクリル酸エステルモノマーがメタクリル酸エステルと、メタノール、エタノール、プロパノール、ブタノールまたは他のアルコールとの反応から誘導される、［８９］に記載の組成物。
［９２］前記アクリル酸エステルモノマーが、アクリル酸ｎ−ブチル、アクリル酸メチル、アクリル酸エチル、アクリル酸２−エチルヘキシルまたはその混合物を含み、前記メタクリル酸エステルモノマーが、メタクリル酸メチル、メタクリル酸エチル、またはその混合物を含む、［８９］に記載の組成物。
［９３］前記アクリル酸エステルモノマーが、アクリル酸ｎ−ブチルである、［８９］に記載の組成物。
［９４］前記ポリマーが、ポリマーを形成するために重合されたモノマーの全重量を基準として、酢酸ビニル５重量％〜７５重量％から誘導されたコポリマーである、［７５］〜［９３］のいずれか１に記載の組成物。
［９５］前記ポリマーが、ポリマーを形成するために重合されたモノマーの全重量を基準として、酢酸ビニル１０重量％〜４０重量％から誘導されたコポリマーである、［７５］〜［９４］のいずれか１に記載の組成物。
［９６］前記ポリマーが、ポリマーを形成するために重合されたモノマーの全重量を基準として、酢酸ビニル１７重量％〜３４重量％から誘導されたコポリマーである、［７５］〜［９５］のいずれか１に記載の組成物。
［９７］前記ポリマーが、ポリマーを形成するために重合されたモノマーの全重量を基準として、アクリル酸ｎ−ブチル５重量％〜７５重量％から誘導されたコポリマーである、［７５］〜［９６］のいずれか１に記載の組成物。
［９８］前記ポリマーが、ポリマーを形成するために重合されたモノマーの全重量を基準として、アクリル酸ｎ−ブチル１０重量％〜５０重量％から誘導されたコポリマーである、［７５］〜［９７］のいずれか１に記載の組成物。
［９９］前記ポリマーが、ポリマーを形成するために重合されたモノマーの全重量を基準として、アクリル酸ｎ−ブチル３０重量％〜４５重量％から誘導されたコポリマーである、［７５］〜［９８］のいずれか１に記載の組成物。
［１００］前記ポリマーがエチレン酢酸ビニル共重合体である、［７５］〜［９９］のいずれか１に記載の組成物。
［１０１］前記ポリマーがポリ酢酸ビニルである、［７５］〜［１００］のいずれか１に記載の組成物。
［１０２］前記組成物がホットメルト接着剤である、［７５］〜［１０１］のいずれか１に記載の組成物。
［１０３］さらに蝋を含む、［７５］〜［１０２］のいずれか１に記載の組成物。
［１０４］さらに酸化防止剤を含む、［７５］〜［１０３］のいずれか１に記載の組成物。
［１０５］前記組成物が、１７７℃で９６時間の定温放置の際に１０％未満の粘度変化を示す、［７５］〜［１０４］のいずれか１に記載の組成物。
［１０６］前記組成物が、１７７℃で９６時間の定温放置の際に５％未満の粘度変化を示す、［７５］〜［１０５］のいずれか１に記載の組成物。
［１０７］前記組成物が、１７７℃で９６時間の定温放置後に１０以下のガードナーカラーを有する、［７５］〜［１０６］のいずれか１に記載の組成物。
［１０８］前記組成物が、１７７℃で９６時間の定温放置後に８以下のガードナーカラーを有する、［７５］〜［１０７］のいずれか１に記載の組成物。
［１０９］前記組成物が、１７７℃で９６時間の定温放置後に５以下のガードナーカラーを有する、［７５］〜［１０８］のいずれか１に記載の組成物。
［１１０］前記組成物が１７７℃で９日間の定温放置の際に３０％未満のチャー形成を示す、［７５］〜［１０９］のいずれか１に記載の組成物。
［１１１］前記組成物が１７７℃で９日間の定温放置の際に２０％未満のチャー形成を示す、［７５］〜［１１０］のいずれか１に記載の組成物。
［１１２］（ａ）一つ以上のエステル基を有する少なくとも一種の極性モノマーをエチレンと重合して誘導したエチレンポリマー、及び
（ｂ）トールオイルロジンから誘導したロジンエステルを含む組成物であって、前記ロジンエステルが１０以下の酸価と８以下のＰＡＮ数を有する、前記組成物。
［１１３］前記ロジンエステルが１を超える種類のロジンエステルを含む、［１１２］に記載の組成物。
［１１４］（ａ）ホットメルト接着剤の全重量を基準としてエチレン酢酸ビニル共重合体コポリマー２０重量％〜６０重量％、及び
（ｂ）ホットメルト接着剤の全重量を基準としてトールオイルロジンから誘導したロジンエステル２０重量％〜５０重量％を含むホットメルト接着剤であって、
前記ロジンエステルは６以下の水酸基価、１０以下の酸価と８以下のＰＡＮ数とを有する、前記ホットメルト接着剤。
［１１５］（ａ）ホットメルト接着剤の全重量を基準としてエチレンアクリル酸ｎ−ブチルコポリマー２０重量％〜６０重量％と、
（ｂ）ホットメルト接着剤の全重量を基準としてトールオイルロジンから誘導したロジンエステル２０重量％〜５０重量％を含むホットメルト接着剤であって、
前記ロジンエステルは６以下の水酸基価、１０以下の酸価と８以下のＰＡＮ数とを有する、前記ホットメルト接着剤。
［１１６］（ａ）熱可塑性道路標示配合物の全重量を基準として、一つ以上のエステル基を有する少なくとも一種の極性モノマーと、エチレンを重合して誘導したエチレンポリマー１０重量％以下と、
（ｂ）熱可塑性道路標示配合物の全重量を基準として、トールオイルロジンから誘導したロジンエステル５重量％〜２５重量％を含む熱可塑性路面標示配合物であって、
前記ロジンエステルは６以下の水酸基価、１０以下の酸価と８以下のＰＡＮ数とを有する、前記熱可塑性路面標示配合物。
［１１７］一つ以上のエステル基を有する少なくとも一種の極性モノマーをエチレンと重合して誘導したエチレンポリマーと、６以下の水酸基価及び１５以下の酸価を有するロジンエステルとを混合することを含む、ホットメルト接着剤の製造方法。
［１１８］前記ロジンエステルが１０以下の酸価を有する、［１１７］に記載の方法。
［１１９］前記ロジンエステルが８以下のＰＡＮ数を有する、［１１７］または［１１８］に記載の方法。
［１２０］６以下の水酸基価を有するロジンエステルを得るためにロジンをエステル化する工程をさらに含む、［１１７］〜［１１９］のいずれか１に記載の方法。
［１２１］３以下の水酸基価を有するロジンエステルを得るためにロジンをエステル化することをさらに含む、［１１７］〜［１２０］のいずれか１に記載の方法。
［１２２］前記ロジンエステルが１を超える種類のロジンエステルを含む、［１１７］〜［１２１］のいずれか１に記載の方法。
［１２３］（ａ）一つ以上のエステル基を有する少なくとも一種の極性モノマーをエチレンと重合して誘導したエチレンポリマーと、
（ｂ）トールオイルロジンから誘導したロジンエステルを含む組成物であって、
前記組成物は１７７℃で９日間の定温放置の際に３０％未満のチャー形成を示す、前記組成物。
［１２４］前記組成物は１７７℃で９日間の定温放置の際に２０％未満のチャー形成を示す、［１２３］に記載の前記組成物。
［１２５］（ａ）一つ以上のエステル基を有する少なくとも一種の極性モノマーをエチレンと重合して誘導したエチレンポリマーと、
（ｂ）トールオイルロジンから誘導したロジンエステルを含む組成物であって、
前記組成物は１７７℃で９６時間の定温放置の際に１０％未満の粘度変化を示す、前記組成物。
［１２６］前記組成物が１７７℃で９６時間の定温放置の際に５％未満の粘度変化を示す、［１２５］に記載の組成物。
［１２７］（ａ）一つ以上のエステル基を有する少なくとも一種の極性モノマーをエチレンと重合して誘導したエチレンポリマーと、
（ｂ）トールオイルロジンから誘導したロジンエステルを含む組成物であって、
前記組成物は１７７℃で９６時間の定温放置後に１０以下のガードナーカラーを有する、前記組成物。
［１２８］前記組成物は１７７℃で９６時間の定温放置後に８以下のガードナーカラーを有する、［１２７］に記載の組成物。